(57)【要約】【課題】耐候性が高く、且つ漆の優れた美観を発揮する漆陶磁器を提供する。【解決手段】漆タイル１は、タイル基材２上に積層される第一漆層３と、第一漆層３上に積層され、乾漆粉５が分散された第二漆層４と、第二漆層４上に積層され、乾漆粉５を被覆する第三漆層６と、第三漆層６より上層に積層される光触媒層７とで構成される。【選択図】図１
2005281017.tif 000002
【特許請求の範囲】
【請求項１】
基材上に乾漆粉が分散された漆層が積層され、該漆層上に透光性の光触媒層が積層されていることを特徴とする漆陶磁器。
【請求項２】
前記漆層が、基材上に積層された第一漆層と、第一漆層上に積層され、乾漆粉が分散された第二漆層と、第二漆層上に積層され、乾漆粉の上端を被覆する第三漆層とで、少なくとも構成されていることを特徴とする請求項１記載の漆陶磁器。
【請求項３】
基材の表面を研磨し、その表面に下地漆を塗装して焼付乾燥し、第一漆層を形成する工程と、第一漆層の表面を研磨し、漆を中塗りして第二漆層を形成すると共に、第二漆層に乾漆粉を分散して乾燥する工程と、第二漆層上及び乾漆粉上に漆を上塗りして乾燥し、乾漆粉を被覆する第三漆層を形成する工程と、第三漆層の表面を研磨する工程と、第三漆層より上層に透光性の光触媒層を形成する工程とを備えることを特徴とする漆陶磁器の製造方法。
【発明の詳細な説明】
【技術分野】
【０００１】
本発明は、漆の美観を発揮する漆陶磁器及びその製造方法に関する。
【背景技術】
【０００２】
優れた美観を有する無公害な天然塗料として漆が知られており、多様な漆製品が用いられている。漆製品は、例えば陶磁器の基材素地を研磨し、基材へ黒漆を下塗りして１００℃以上の高温で焼き付け乾燥すると共にその表面を研磨し、その後、中塗りを施し、乾燥を待って表面を研磨し、更に、上塗りを施して製造される。
【発明の開示】
【発明が解決しようとする課題】
【０００３】
ところで、上記の如く漆は優れた審美性を有するため、より多くの製品が漆で美観を向上されることが望まれるが、漆は塗膜の耐候性に劣るという欠点を有するため、例えばタイルなど耐候性が求められる陶磁器に用いることは困難であった。しかしながら、住環境を豊かにすべく、斯様なタイル等にも漆の優れた美観を発揮させることが好ましい。
【０００４】
本発明は上記課題に鑑み提案するものであって、耐候性が高く、且つ漆の優れた美観を発揮し、住環境を豊かにすることができる漆陶磁器及びその製造方法を提供することを目的とする。
【課題を解決するための手段】
【０００５】
本発明の漆陶磁器は、タイル基材等の基材上に乾漆粉が分散された漆層が積層され、該漆層上に透光性の光触媒層が積層されていることを特徴とする漆タイル等の漆陶磁器である。前記漆層は、基材上に積層された第一漆層と、第一漆層上に積層され、乾漆粉が分散された第二漆層と、第二漆層上に積層され、乾漆粉の上端を被覆する第三漆層とで、少なくとも構成すると好適である。
【０００６】
また、本発明の漆陶磁器の製造方法は、基材の表面を研磨し、その表面に下地漆を塗装して焼付乾燥し、第一漆層を形成する工程と、第一漆層の表面を研磨し、漆を中塗りして第二漆層を形成すると共に、第二漆層に乾漆粉を分散して乾燥する工程と、第二漆層上及び乾漆粉上に漆を上塗りして乾燥し、乾漆粉を被覆する第三漆層を形成する工程と、第三漆層の表面を研磨する工程と、第三漆層より上層に透光性の光触媒層を形成する工程とを備えることを特徴とする。
【発明の効果】
【０００７】
本発明の漆陶磁器は、光触媒層を外層に設けるので耐候性が非常に高く、更に、基材に乾漆粉が分散した漆層を設け、その外層に透光性の光触媒層を設けて、乾漆粉が分散した漆層を外部から視認可能とするので、漆の優れた美観を発揮することができる。従って、住環境をより豊かにすることができる。また、本発明の漆陶磁器の製造方法により、前述の効果を奏する漆陶磁器を高強度で確実に製造することができる。
【発明を実施するための最良の形態】
【０００８】
本発明の漆陶磁器及びその製造方法について、実施形態の漆タイル及びその製造工程に基づき説明する。
【０００９】
本実施形態の漆タイル１は、図１（ｄ）に示すように、タイル基材２の上面に下地塗りの黒漆である第一漆層３が積層され、第一漆層３の略平らな上面に中塗りの第二漆層４が積層されている。第二漆層４には乾漆粉５が分散して配置され、各乾漆粉５はその下端が第一漆層１の上面より上方に位置すると共に、大部分或いは全ての乾燥粉５の上端は第二漆層４の上面より上方に位置しており、各乾漆粉５は、第二漆層４の内部に略下部が埋設され略上部が上方に突出するか、又は、第二漆層４の上面上や下方の乾漆粉５の上に配設されている。更に、第二漆層４上には上塗りの第三漆層６が積層され、第三漆層６は第二漆層４の上面より上方に突出或いは配設されている乾漆粉５を被覆しており、第三漆層４の略平らな上面には透光性の光触媒層７が積層されている。
【００１０】
上記漆タイル１を製造する際には、先ず、セラミックス製のタイル基材２の上面を密着性を向上すべく研磨し、その研磨後の上面に黒漆を吹付塗装し、高温で焼付乾燥して、第一漆層３を形成する（図１（ａ）参照）。前記焼付乾燥は、例えば約１３０℃〜１５０℃程度で約３０分〜１時間加熱して行うが、その条件は可能な範囲で適宜である。
【００１１】
その後、第一漆層３の上面を研磨炭等で研磨し、中塗漆を刷毛で中塗りして第二漆層４を積層して設けると共に、第二漆層４の刷毛目が落ち着く所定時間経過後に、例えば粒度が約６０♯の乾漆粉５を第二漆層４に分散して配置する。乾漆粉５は、例えばガラス板等に厚く塗装した漆を、乾燥後に剥がし、所望の粒度に粉砕したものである。乾燥前の第二漆層４に分散された乾漆粉５は、第二漆層４の内部に略下部が埋設され略上部が上方に突出するか、又は、第二漆層４の上面上や下方の乾漆粉５の上に配設される（図１（ｂ）参照）。そして、第二漆層４に乾漆粉５が分散された図１（ｂ）の状態で、漆風呂に入れて乾燥する。
【００１２】
その後、生漆と揮発油を適量に合わせたもの等の上塗漆を、第二漆層４上及び乾漆粉５上に刷毛で上塗りして、上面が略平面で乾漆粉５を被覆する第三漆層６を積層して設け（図１（ｃ）参照）、漆風呂に入れて乾燥することにより、第三漆層６を形成する。第三漆層６の乾燥後には、第三漆層６の表面をする。前記研磨は、例えば粒度２８０♯の砥石で研磨し、その後に粒度８００♯の耐水ペーパーと粒度２０００♯のバフレックスで研磨する等により行う。尚、仕上げ状態を一層良好にすべく、第三漆層６の上に生漆をヘラで塗って布で適度に拭く等で第四漆層を積層して設け、漆風呂で再度乾燥させて、第四漆層を形成してもよく、更に、必要に応じて同様の処理で、第五漆層、第六漆層等を形成してもよい。
【００１３】
そして、第三漆層６より上層に、即ち、第三漆層６上や、或いは第三漆層６上に第四〜第六漆層を設ける場合には第四〜第六漆層上等に、二酸化チタンコーティング剤を吹き付ける等で透光性の光触媒層７を積層して形成し（図１（ｄ）参照）、漆タイル１が完成する。
【００１４】
上記漆タイル１は、透光性の光触媒層７を介して視認される漆層で漆の美観を享受することができる。更に、乾漆粉５の分散で装飾性を得ることから、単に漆を塗る場合に比べ、仕上がり状態のムラが少なく、色の劣化も少ない。更に、外層に光触媒層７を有することから、紫外線による漆層の劣化等が防止され耐候性に非常に優れると共に、抗菌性、防汚性、高耐久性の向上や、空気清浄の効果が得られる。また、漆タイル１は、乾漆粉５が分散されて漆層や光触媒層７が積層され、且つこれらが高強度に密着して形成されるので、丈夫で傷が付きにくく、取扱いが容易で施工性に優れる。
【産業上の利用可能性】
【００１５】
本発明は、例えば建築用のタイル等の陶磁器に利用することができる。
【図面の簡単な説明】
【００１６】
【図１】（ａ）〜（ｄ）は実施形態に於ける漆タイルの製造工程の流れを示す縦断説明図。
【符号の説明】
【００１７】
１  漆タイル
２  タイル基材
３  第一漆層
４  第二漆層
５  乾漆粉
６  第三漆層
７  光触媒層
【図１】
2005281017.tif 000003